Brevet FR2529873A1 — publié le 19840113

La présente invention concerne l'utilisation de Ferro-Silicium à très haute teneur en Fer. Ces Ferro-Silicium sont utilisés, dans l'invention, soit en blocs, soit en gravillons, sot en sable, soit en mélange des gra- nulométries suivant les caractéristiques des bétons ou des lests recherchés. Ces Ferro-Silicium sont généralement produits lors de l'élaboration du corindon brun ou du carbure de calcium. Ils peuvent présenter des éléments chimiques en titre variable, tels que le Titane ou le Chrome, ce qui est sans importance pour la présente invention. Jusqu'à maintenant les bétons denses étaient obtenus : - avec de la barytine pour des densités maximum de 3,5 - et avec des oxydes de Ber pour des densités maximum de 3,8 & 3,9 Pour des densités supérieures il était indispensable d'ajouter des riblons métalliques ce qui en interdisait absolument l'emploi en off shore. Il y avait donc une lacune qui est comblée par la présente invention puisqu'elle permet des bétons de densité voisine de 6 présentant toutes garanties en mer. Pour des densités entre 4 et 5 c'est généralement de l'oxyde de Ber que l'on ajoute au Ferro-Silicium pour diminuer la densité0 Cet oxyde de ter est remplacé par du ferro-silicium en poudre ou en sable quand on veut obtenir des densités maximales. De tels agrégats denses, Ferro-Siliciwn avec ou sans oxyde de fer, peuvent être utilisés avec d'autres liants que le ciment, par exemple des bitumes ou des liants plastique, tout en restant dans le cadre de la pré- sente invention. Ils peuvent être également utilisés sans liant pour obtenir des lests utilisables en 02 shore. En respectant les arrange ment s granulométriques idéaux la densité de ces lests dépasse toujours largement celle que l'on obtiendrait en respectant les mêmes arrangements avec les meilleurs oxydes de ter. Exemples d'utilisation - Des bétons ou des lests, suivant l'invention, peuvent ttre utilisés pour ballaster des colonnes articulées d'amarrage de pétroliers, des bouées, des balises, des corps-morts, pour la fabrication en atmosphère marine de contrepoids de grues, de chariots ; ceci pour situer quelques exemples parmi les plus courants t en2in, résoudre tous les problèmes de poids chaque Bols qu'une densité supérieure & 4 est requise, en particulier en mer ou ta atmosphère marine. Quelques exemples de bétons Densité 4,5 : Ferro-Silicium "SILASO N 16" ........ 3.300 K au m3 Oyxe de fer Hematité "CL N 12" ...... 850 K au m3 Ciment ............................... 350 K au m3 Eau (+ quelques litres rédudteur d'eau) 160 1. au m3 Densité 5,40 : Ferro-Silicium 0/20mm ........ 3.900 K au M3 Oxyde de fer Hématite "CL N 12" 1.000 K au M3 Ciment ....................... 350 K au M3 Eau .......................... 160 l. au M3 + quelques litres de réducteur d'eau REVENDICATIONS 1. Utilisation de ferro-silicium comme agrégat dense pour la constitution de lests de haute densité variable suivant l'arrangement granulométrique et la quantité de ferro-silicium, selon exemple suivant ferro-silicium Silaso n 16 + Oxyde de fer Hématite CL N 12 Selon la proportion d'Oxyde de fer Hématite CL N 12, la densité apparente de ces mélanges peut être égale ou supérieure A 4. Ces lests sont caractérisés par le fait qu'ils sont d'une densité plus élevée que les lests couramment connus et qu'ils sont surtout utilisables en atmosphère marine et en off-shore ; pas de corrosion des armatures et pas de risque de corrosion des enveloppes métalliques. 2. Utilisation des produits définis dans la revendication n0 1 pour la constitution de tous bétons de très hautes densités qui peuvent être ajustées suivant la quantité de ferro-silicium utilisé, ainsi que cela apparat dans les formules suivantes Densité 4,5 : Ferro-Silicium Silaso n0 16 ... 3.300 K au m3 Oxyde de fer Hématie CL N0 12 o... 850 K au m3 Ciment ............................ 350 K au m3 Eau ............................... 160 litres au m3 + quelques litres de réducteur d'eau Densité 5,4 : Ferro-Silicium Silaso 0/20mm ...... 3.900 t au m3 Oxyde de fer Hématite CL N 12 .... 1.000 K Ciment ............................ 350 K au M3 Eau ............................... 160 litres au m3 + quelques litres de réducteur d'eau Le liant hydraulique peut être remplacé, sans sortir du cadre de l'invention, par des liants plastique ou bitumineux. Ces bétons sont caractérisés par le fait qu'ils sont d'une densité très supérieure à celle des bétons connus jusqu'alors et qu'ils sont utilisables en atmosphère marine et en off-shore ; pas de corrosion des enveloppes ou armatures métalliques et pas de risque de couplage électrogalvanique entre armatures de bétons de nature differente.